(57)【要約】      （修正有）【課題】インクの保存安定性が良好で、普通紙で高い画像濃度が得られ、インクの吐出安定性が良好でノズル周辺にインク固着がないインクジェット記録用インク等を提供する。【解決手段】水と、湿潤剤と、着色剤と、共重合体と、を含有し、前記共重合体が、少なくともスチレン構造単位と、下記一般式で表される構造単位との共重合体から成る。2014058587.tif 000015【選択図】なし【特許請求の範囲】
【請求項１】
水と、湿潤剤と、着色剤と、共重合体と、を含有するインクジェット記録用インクであって、
前記共重合体が、少なくとも下記式（１）で表される構造単位と、下記一般式（２）で表される構造単位を有する共重合体から成ることを特徴とするインクジェット記録用インク。
【化１】
2014058587.tif 000010
【化２】
2014058587.tif 000011
[前記一般式（２）中、Ｒは炭素数１〜４のアルキル基を示し、Ｍ＋は半数以上または全てが、アルカリ金属イオン、有機アミンイオンであり残りはプロトンを表す。]
【請求項２】
前記一般式（２）で表される構造単位が下記一般式（３）で表される構造単位であることを特徴とするインクジェット記録用インク。
【化３】
2014058587.tif 000012
[前記一般式（３）中、Ｍ＋は半数以上または全てが、アルカリ金属イオン、有機アミンイオンであり残りはプロトンを表す。]
【請求項３】
前記着色剤１重量部に対し、前記共重合体を０．００５〜５重量部含有することを特徴とする請求項１または２に記載のインクジェット記録用インク。
【請求項４】
前記水が２０〜６０重量％、前記湿潤剤が１０〜５０重量％、前記着色剤が０．１〜２０重量％含有されることを特徴とする請求項１乃至３のいずれかに記載のインクジェット記録用インク。
【請求項５】
水と、湿潤剤と、着色剤と、共重合体と、を含有するインクジェット記録用インクであって、
前記共重合体が、少なくとも下記式（４）で表されるモノマーと、下記一般式（５）で表されるモノマーの２種のモノマーを少なくとも出発物質として合成されることを特徴とするインクジェット記録用インク。
【化４】
2014058587.tif 000013
【化５】
2014058587.tif 000014
[前記一般式（５）中、Ｒは炭素数１〜４のアルキル基を示す。]
【請求項６】
請求項１乃至５のいずれかに記載のインクジェット記録用インクを容器中に収容してなることを特徴とするインクカートリッジ。
【請求項７】
請求項１乃至５のいずれかに記載のインクジェット記録用インクにインク飛翔手段を介して刺激を印加し、記録ヘッドから該インクジェット記録用インクを飛翔させて記録媒体に画像を記録するインク飛翔工程を含むことを特徴とするインクジェット記録方法。
【請求項８】
請求項１乃至５のいずれかに記載のインクジェット記録用インクを記録ヘッドから飛翔させて記録媒体に画像を記録するインク飛翔手段を有することを特徴とするインクジェット記録装置。
【請求項９】
請求項１乃至５のいずれかに記載のインクジェット記録用インクにより記録された画像を記録媒体上に有してなることを特徴とするインク記録物。
【発明の詳細な説明】
【技術分野】
【０００１】
本発明は、インクジェット記録用インク、並びに該インクを用いたインクカートリッジ、インクジェット記録装置、インクジェット記録方法およびインク記録物に関する。
【背景技術】
【０００２】
近年、画像形成方法として、他の記録方式に比べてプロセスが簡単でかつフルカラー化が容易であり、簡略な構成の装置であっても高解像度の画像が得られる利点があることから、インクジェット記録方式が普及してきた。
インクジェット記録方式は、熱により発生する泡や、ピエゾや静電等を利用して発生させた圧力で少量のインクを飛翔させ、紙などの記録媒体に付着させて素早く乾燥させること、あるいは記録媒体に浸透させることにより画像を形成する方式であり、パーソナルおよび産業用のプリンタや印刷まで用途が拡大してきている。
【０００３】
インクジェット記録装置には、着色剤として水溶性染料を使用した水系インクが主に用いられているが、前記染料インクは、耐候性および耐水性に劣るという欠点がある。このため、近年、水溶性染料に代えて顔料を使用する顔料インクの研究が進められている。しかし、前記顔料インクは、染料インクに比べて発色性やインクの吐出安定性、保存安定性がいまだ劣っている。
また、ＯＡ用プリンタの高画質化技術の向上に伴って、顔料インクにおいても記録媒体として普通紙でも染料インクと同等の画像濃度が要求されている。しかし、顔料インクは、記録媒体として普通紙を使用する場合、紙中へ浸透することにより紙表面の顔料濃度が低くなり、画像濃度が低くなるという問題が生じている。
【０００４】
また、近年特に産業用途としての需要が高まり、高速印字化が望まれている。高速印字化に伴いラインヘッドを搭載したインクジェットプリンターも提案されてきている。高速印字化のために記録媒体に付着したインクの乾燥速度を早める為に、インクに浸透剤を添加して水を記録媒体中に浸透させることにより乾燥を早める手段がとられるが、この際水だけでなく顔料の記録媒体への浸透性も高くなってしまい、更に画像濃度が低下してしまうという現象が起こる。
【０００５】
画像濃度の向上については、様々な手法が提案されている。例えば、インクの表面張力を３５ｍＮ／ｍより高く調節し、インクの紙中への浸透を遅くすることでインクを用紙表面に留めることによる画像濃度の向上、裏抜けの低減に効果が高いインクが上市されている。しかし、紙への浸透性を落とした結果、普通紙に対する印字後の乾燥性が著しく悪くなり、定着性の悪化や多色化した場合の色間のブリーディングを招いている。 
このインクの乾燥性を高めるために、印字前後よりヒータにて紙面を加熱してインクの乾燥を速める装置を有する印字装置も提案されているが、加熱を行う部位を付与するため、装置の大型化や複雑化を招いたり、また加熱のためにエネルギーを浪費してしまったりするのでインクジェット記録方式の利点が失われてしまう。
【０００６】
特許文献１には、インクの水分蒸発に伴う粘度上昇率（ｍＰａ・ｓ／％）が、全インク重量に対する水分蒸発量が３０重量％までは５．０以下であり、かつ、水分蒸発量が３０〜４５重量％の間に粘度上昇率が５０を超える点を持つように構成されたインクが提案されている。
この提案のインクによると、普通紙上にインクが着弾して水分が蒸発すると急激に増粘するため高速で印字しても顔料の紙中への浸透が抑制され、高い画像濃度を示すとされている。しかし、この提案のインクは水分が蒸発すると急激に増粘するため、インクジェット記録装置内、特にノズル中で水分の蒸発が起こると増粘によってインクの吐出安定性が低下したり、ノズル周辺にインクが固着したりする問題があった。
【０００７】
上記のような問題に対処するため、種々の提案がされている。
例えば特許文献１には、カーボンブラックの特性を規定することにより画像濃度を向上させ、樹脂分散剤として、種々のモノマーからなる共重合体が提案されている。しかしながら、特許文献１における実施例として用いられているものはスチレン−アクリル樹脂のみであり、インクの保存安定性、高い画像濃度、吐出安定性のいずれをも充分に満たすことはできないという問題があった。
また、特許文献２には、ポリマー分散剤で被覆された水分散性顔料を含有するインクに係る発明が開示されており、ポリマー分散剤として、顔料の分散安定性と凝集性の観点から、カルボキシル基を含む高分子化合物が好ましいとして、スチレン−マレイン酸共重合体が提案されている。しかしながら、特許文献２に係る提案をもってしても普通紙に画像形成した場合、顔料が紙表面にそれほど留まらず、充分な画像濃度は得られないという問題があった。
【発明の概要】
【発明が解決しようとする課題】
【０００８】
本発発明は、従来における前記諸問題を解決し以下の目的を達成することを課題とする。
すなわち、本発明は、インクの保存安定性が良好で、普通紙で高い画像濃度が得られ、記録ヘッドからのインクの吐出安定性が良好でノズル周辺にインク固着がないインクジェット記録用インク、並びに該インクを用いたインクカートリッジ、インクジェット記録装置、インクジェット記録方法およびインク記録物を提供することを目的とする。
【課題を解決するための手段】
【０００９】
本発明者らは鋭意検討した結果、特定の構造単位を有するモノマーの共重合体をインクジェット記録用インクの組成分として用いることにより、インクジェット記録用インクが普通紙などの記録媒体上に着弾した際にｐＨの変化（酸性側へ変化）に応答して水不溶化による凝集増粘を起こし、インクの紙中への浸透が抑制されて高い画像濃度を得ることができることを見出し本発明に至った。
しかして、上記課題を解決するための本発明に係るインクジェット記録用インクは、水と、湿潤剤と、着色剤と、共重合体と、を含有するインクジェット記録用インクであって、前記共重合体が、少なくとも下記式（１）で表される構造単位と、下記一般式（２）で表される構造単位との共重合体から成ることを特徴とする。
【００１０】
【化１】
2014058587.tif 000002
【００１１】
【化２】
2014058587.tif 000003
【００１２】
［前記一般式（２）中、Ｒは炭素数１〜４のアルキル基を示し、Ｍ＋は半数以上または全てが、アルカリ金属イオン、有機アミンイオンであり残りはプロトンを表す。]
【発明の効果】
【００１３】
本発明によれば、インクの保存安定性が良好で、普通紙で高い画像濃度が得られ、記録ヘッドからのインクの吐出安定性が良好でノズル周辺にインク固着がないインクジェット記録用インク、並びに該インクを用いたインクカートリッジ、インクジェット記録装置、インクジェット記録方法およびインク記録物を提供することができる。
【図面の簡単な説明】
【００１４】
【図１】本発明のインクカートリッジの一例を説明するための概略平面図である。
【図２】図１に示す本発明のインクカートリッジのケース（外装）を含めた概略平面図である。
【図３】本発明のシリアル型インクジェット記録装置の一例を示す斜視図である。
【図４】図３に示すインクジェット記録装置における一部拡大断面図である。
【図５】図３に示すインクジェット記録装置における他の一部拡大断面図である。
【発明を実施するための形態】
【００１５】
本発明に係るインクジェット記録用インクは、水と、湿潤剤と、着色剤と、共重合体と、を含有するインクジェット記録用インクであって、前記共重合体が、少なくとも下記式（１）で表される構造単位と、下記一般式（２）で表される構造単位との共重合体から成ることを特徴とする。
【００１６】
【化３】
2014058587.tif 000004
【００１７】
【化４】
2014058587.tif 000005
【００１８】
[前記一般式（２）中、Ｒは炭素数１〜４のアルキル基を示し、Ｍ＋は半数以上または全てが、アルカリ金属イオン、有機アミンイオンであり残りはプロトンを表す。]
【００１９】
また、前記一般式（２）で表される構造単位が下記一般式（３）で表される構造単位であることが好ましい。
【００２０】
【化５】
2014058587.tif 000006
【００２１】
［前記一般式（３）中、Ｍ＋は半数以上または全てが、アルカリ金属イオン、有機アミンイオンであり残りはプロトンを表す。］
【００２２】
ここで、前記一般式（２）、（３）は、その一部もしくは全てが塩基で中和されることにより、イオン化されていることが好ましい。中和に用いる塩基としては、例えば水酸化リチウム、水酸化ナトリウム、水酸化カリウム等のアルカリ金属水酸化物、アンモニウム、モノ，ジ或いはトリメチルアミン、モノ，ジ或いはトリエチルアミン、モノエタノールアミン、ジエタノールアミン、トリエタノールアミン、メチルエタノールアミン、メチルジエタノールアミン、ジメチルエタノールアミン、コリン、アミノエタンプロパンジオール、モノプロパノールアミン、ジプロパノールアミン、トリプロパノールアミン、イソプロパノールアミン、トリスヒドロキシメチルアミノメタン、アミノエチルプロパンジオール、テトラメチルアンモニウム、テトラエチルアンモニウム、テトラブチルアンモニウム等の有機アミン、モノホリン、Ｎ−メチルモノホルリン、Ｎ−メチル−２ピロリドン、２−ピロリドン等の環状アミン等の有機アミンが挙げられる。
なお、前記共重合体にその他の重合体成分を追加しても良い。
【００２３】
次に、本発明に係るインクジェット記録用インク、並びに該インクを用いたインクカートリッジ、インクジェット記録装置、インクジェット記録方法およびインク記録物についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００２４】
＜インクジェット記録用インク＞
本実施形態のインクジェット記録用インク（以下、「インク」と称することがある。）は、水と、湿潤剤と、着色剤と、ｐＨの低下に伴って凝集増粘が起こる共重合体とを少なくとも含有し、更に必要に応じてその他の成分を含有して成る。
本発明に係るインクジェット記録用インクは、前記共重合体が普通紙などの記録媒体上に着弾した際に水不溶化による凝集増粘を起こし、インクの紙中への浸透が抑制されて高い画像濃度を得ることができる。
なお、ｐＨの低下に伴って凝集増粘が起こる共重合体とは前述のとおり、前記式（１）で表される構造単位と、前記一般式（２）で表される構造単位との共重合体である。
以下、本発明のインクジェット記録用インクを構成する組成分について更に詳しく説明する。
【００２５】
（共重合体）
本発明で使用される共重合体は、インクジェット記録用インクが普通紙などの記録媒体上に着弾した際にｐＨの変化（酸性側へ変化）に応答して水不溶化による凝集増粘する特性を有するものである。この機能により、インクが紙中に浸透するのが抑制されて高い画像濃度を得ることができる。
本発明では特に前記共重合体を分散剤として使用することで高画像濃度及びノズルからの吐出安定性が良好なインクを提供することができる。
【００２６】
本発明で用いられる化合物の重合方法については、特に限定しなく公知の重合方法を使用することが可能である。
例えば、水を媒体にして下記式（４）で表されるモノマーと、下記一般式（５）で表されるモノマーとを、必要に応じて、重合開始剤、連鎖移動剤を加え、常温乃至１００℃にて重合させ前記式（１）で表される構造単位と、前記一般式（２）で表される構造単位との共重合体を得るが、本発明は特にこれに限定されない。
【００２７】
【化６】
2014058587.tif 000007
【００２８】
【化７】
2014058587.tif 000008
【００２９】
[前記一般式（５）中、Ｒは炭素数１〜４のアルキル基を示す。]
【００３０】
本発明に係るインクジェット記録用インクは、初期ｐＨが９から１１、好ましくは９．５から１０に調整することが好ましい。インクの初期ｐＨをこの範囲とすることにより、インクの粘度（初期粘度）を低くすることができ、充分な流動性、保存安定性を有するインクとすることができる。
本発明に係るインクジェット記録用インクは、インクのｐＨが８．５以下になるとポリマーの疎水性が高くなり、水に溶けにくくなるため樹脂が析出し、凝集増粘するという特徴を有する。これは従来のインクにはない本発明の特徴である。
【００３１】
本発明に係るインクジェット記録用インクを用いた画像形成は、記録媒体として普通紙を好適に用いることができる。普通紙の紙面（紙の表面）のｐＨは、一般的に６．５〜７．５の範囲にある。この様な紙面上にインクが着弾すると、インクは紙面のｐＨの影響を受ける。すなわち、紙面そのもの、及びまたは紙面に存在する酸性成分の影響を受ける。吐出する前の初期ｐＨが９〜１１にあるインクが普通紙の紙面上に着弾した場合、インクのｐＨは、インクの初期ｐＨと、紙面のｐＨの値との間の値まで低下する。着弾後のインクのｐＨは、８．５以下まで低下すると考えられる。
【００３２】
そのため、本発明に係るインクジェット記録用インクは、紙面上に着弾すると、凝集、増粘し、それによって紙の内部への浸透が押さえられ、着色剤（顔料）が紙面上に多く残存する。本発明によれば、着色剤（顔料）を紙面上に多く残存させることが可能となることから、画像形成した場合に、高い画像濃度が得られるインクの提供が可能となる。
【００３３】
本発明に係るインクジェット記録用インクは、吐出する前においては、ｐＨを高くすることで低い粘度を有し充分な流動性、保存安定性を有するインクとすることができ、吐出して紙面上に着弾させ、インクのｐＨを低下させた後においては、増粘するインクである。
したがって、本発明に係るインクジェット記録用インクは、ｐＨの低下に伴う高い粘度変化率を有する。ここで下記の方法によって測定される粘度変化率は、３０％以上あることが好ましく、更に好ましくは５０％以上である。粘度変化率が小さすぎるとインクが紙中に浸透してしまい充分な画像濃度が得られない。
【００３４】
本発明において、粘度変化率は以下の方法によって求める事が出来、これを本発明における粘度変化率と定義する。
【００３５】
（粘度変化率）
粘度変化率は初期インク粘度に対し、ＨＣｌ水溶液等でインクのｐＨを８．５に調整した時の粘度変化率として下記式より求める。
【００３６】
粘度変化率（％）＝［（ｐＨ調整後粘度−初期粘度）／初期粘度］×１００
【００３７】
測定方法：インク液温を２５℃に調整し、初期粘度を測定した後、ＨＣＬ水溶液（２０重量％）を滴下しｐＨ８．５にしたときの粘度を測定し、上記式により粘度変化率を算出する。
粘度計：東機産業株式会社製  粘度計ＭＯＤＥＬ  ＲＣ−５００
【００３８】
本発明において、共重合体を構成する前記式（１）で表される構造単位、前記一般式（２）で表される構造単位の比率は特に制限されないが、ｐＨ低下に伴う水不溶化による凝集増粘の観点から、式（１）で表される構造単位と、一般式（２）で表される構造単位の繰り返し単位との比率が４０：６０〜８０：２０の範囲が好ましく、５０：５０〜７５：２５がより好ましい。
【００３９】
本発明に用いられる共重合体を分散剤として使用する場合の共重合体の量は、着色剤（顔料）の種類により適宜選択すればよく、着色剤１重量部に対し０．００５〜５重量部である。好ましくは着色剤１重量部に対し０．０１〜２重量部であり、更に好ましくは着色剤１重量部に対し０．０２〜０．５重量部である。０．００５〜５重量部の範囲であると、着色剤の分散性が向上すると共にインクの経時安定性が向上し、０．０１〜２重量部の範囲であるとよりこれらの効果が高まる。特に０．０２〜０．５重量部の範囲では、更にインクの経時安定性が向上する。
また、上記効果を損なわない範囲で、後に記載する分散剤を共重合体と併用してもよい。
【００４０】
（水）
本発明で使用される水としては、イオン交換水、限外濾過水、逆浸透水、蒸留水等の純水、または超純水を用いることができる。
水の含有量は、インク総量に対して２０〜６０重量％が好ましい。
【００４１】
（湿潤剤）
本発明で使用される湿潤剤は、インク組成物において、保湿効果の付与による吐出安定化の向上に必要である。含有量は、インク総量に対して１０〜５０重量％が好ましい。前記含有量が１０重量％未満であると、インクが水分蒸発し易くなり、インクジェット記録装置内のインク供給系でインクの水分蒸発により増粘インク詰まり等が生じることがある。前記含有量が５０重量％より多いと、インクジェット記録装置内では増粘インク詰まりは発生しにくくなるが、インクを所望の粘度にするために顔料や樹脂等の固形分の減量が必要なことがあり、その場合記録物の画像濃度が低下することがある。
【００４２】
本発明で用いられる湿潤剤としては、以下のものが例示されるが、これらに限定されるものではない。例えば、エチレングリコール、ジエチレングリコール、１，３−ブタンジオール、３−メチル−１，３−ブチルグリコール、トリエチレングリコール、ポリエチレングリコール、ポリプロピレングリコール、１，５−ペンタンジオール、１，６−ヘキサンジオール、グリセリン、１，２，６−ヘキサントリオール、２−エチル−１，３−ヘキサンジオール、２，２，４−トリメチル−１，３−ペンタンジオール、１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネイト、炭酸エチレン等である。
これらの湿潤剤は、単独または２種類以上混合して使用することができる。 上記の中でも、１，３−ブタンジオール、ジエチレングリコール、２，２，４−トリメチル−１，３−ペンタンジオール、トリエチレングリコールおよび／またはグリセリンを含むことが水分蒸発による吐出不良を防止する上で優れた効果が得られる。
【００４３】
（着色剤）
本発明で用いられる着色剤としての顔料の前記記録用インクにおける含有量は、０．１重量％以上、２０．０重量％以下が好ましい。顔料の体積平均粒子径（Ｄ５０）は、１５０ｎｍ以下が好ましい。
ここで、前記顔料の体積平均粒子径（Ｄ５０）は、２３℃、５５％ＲＨの環境下において、日機装株式会社製マイクロトラックＵＰＡで動的光散乱法により測定したものである。
これらの顔料としては、特に制限はなく、目的に応じて適宜選択することができ、例えば、無機顔料、および有機顔料のいずれであってもよい。これらは、１種単独で使用してもよいし、２種以上を併用してもよい。
【００４４】
前記無機顔料としては、例えば、酸化チタン、酸化鉄、炭酸カルシウム、硫酸バリウム、水酸化アルミニウム、バリウムイエロー、紺青、カドミウムレッド、クロムイエロー、金属粉、カーボンブラック、などが挙げられる。これらの中でも、カーボンブラックが好ましい。なお、前記カーボンブラックとしては、例えば、コンタクト法、ファーネス法、サーマル法などの公知の方法によって製造されたものが挙げられる。
【００４５】
前記有機顔料としては、例えば、アゾ顔料、アゾメチン顔料、多環式顔料、染料キレート、ニトロ顔料、ニトロソ顔料、アニリンブラック、などが挙げられる。これらの中でも、アゾ顔料、多環式顔料などがより好ましい。
前記アゾ顔料としては、例えば、アゾレーキ、不溶性アゾ顔料、縮合アゾ顔料、キレートアゾ顔料、などが挙げられる。前記多環式顔料としては、例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料、ローダミンＢレーキ顔料、などが挙げられる。前記染料キレートとしては、例えば、塩基性染料型キレート、酸性染料型キレート、などが挙げられる。
【００４６】
黒色用のものとしては、例えば、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、酸化チタン等の金属類、アニリンブラック（Ｃ．Ｉ．ピグメントブラック１）等の有機顔料、などが挙げられる。
前記カーボンブラックとしては、ファーネス法、チャネル法で製造されたカーボンブラックで、一次粒径が、１５ｎｍ〜４０ｎｍ、ＢＥＴ法による比表面積が、５０ｍ２／ｇ〜３００ｍ２／ｇ 、ＤＢＰ吸油量が４０ｍｌ／１００ｇ〜１５０ｍｌ／１００ｇ、揮発分が０．５％〜１０％、ｐＨ値が２〜９を有するものが好ましい。
前記カーボンブラックとして市販品を用いることができる。市販品としては、例えば、Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ（いずれも、三菱化学株式会社製）；Ｒａｖｅｎ７００、同５７５０、同５２５０、同５０００、同３５００、同１２５５（いずれも、コロンビア社製）；Ｒｅｇａｌ４００Ｒ、同３３０Ｒ、同６６０Ｒ、Ｍｏｇｕｌ Ｌ、Ｍｏｎａｒｃｈ７００、同８００、同８８０、同９００、同１０００、同１１００、同１３００、Ｍｏｎａｒｃｈ１４００（いずれも、キャボット社製）；カラーブラックＦＷ１、同ＦＷ２、同ＦＷ２Ｖ、同ＦＷ１８、同ＦＷ２００、同Ｓ１５０、同Ｓ１６０、同Ｓ１７０、プリンテックス３５、同Ｕ、同Ｖ、同１４０Ｕ、同１４０Ｖ、スペシャルブラック６、同５、同４Ａ、同４（いずれも、デグッサ社製）などが挙げられる。
【００４７】
前記カラー用のものでイエローインクに使用できる顔料としては、特に制限はなく、目的に応じて適宜選択することができ、例えば、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１７４、Ｃ．Ｉ．ピグメントイエロー１８０、などが挙げられる。
【００４８】
前記カラー用のものでマゼンタインクに使用できる顔料としては、特に制限はなく、目的に応じて適宜選択することができ、例えば、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１４６、Ｃ．Ｉ．ピグメントレッド１６８、Ｃ．Ｉ．ピグメントレッド１７６、Ｃ．Ｉ．ピグメントレッド１８４、Ｃ．Ｉ．ピグメントレッド１８５、Ｃ．Ｉ．ピグメントレッド２０２、ピグメントバイオレット１９、などが挙げられる。
【００４９】
前記カラー用のものでシアンインクに使用できる顔料としては、特に制限はなく、目的に応じて適宜選択することができ、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．ピグメントブルー６３、Ｃ．Ｉ．ピグメントブルー６６；Ｃ．Ｉ．バットブルー４、Ｃ．Ｉ．バットブルー６０、などが挙げられる。
【００５０】
また、本発明で使用する各インクに含有される顔料は、本発明のために新たに製造されたものでも使用可能である。
なお、イエロー顔料として、ピグメントイエロー７４、マゼンタ顔料として、ピグメントレッド１２２、ピグメントバイオレッド１９、シアン顔料として、ピグメントブルー１５：３を用いることにより、色調、耐光性が優れ、バランスの取れたインクを得ることができる。
更に本発明で使用される顔料は、分散剤等の界面活性剤や樹脂で被覆したグラフト処理やカプセル化処理した物を使用することも可能であるが、本発明の化合物を分散剤に使用した方がより好ましい。
また効果を損なわない範囲で上述した顔料を併用してもよい。
【００５１】
（その他の成分）
本発明のインクジェット記録用インクの組成分に用いられるその他の成分としては特に制限はなく、必要に応じて適宜選択することができる。その他の成分としては、例えば、分散剤、浸透剤、ｐＨ調整剤、水分散性樹脂、防腐防黴剤、キレート試薬、防錆剤、酸化防止剤、紫外線吸収剤、酸素吸収剤、光安定化剤、などが挙げられる。
【００５２】
（分散剤）
前記分散剤としては、アニオン界面活性剤、カチオン界面活性剤、両性界面活性剤、ノニオン界面活性剤等の種々の界面活性剤や高分子型の分散剤が挙げられる。これらは１種を単独で用いても、２種以上を併用してもよい。
【００５３】
アニオン界面活性剤としては、例えば、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、ポリオキシアルキルエーテル硫酸塩、ポリオキシエチレンアルキルエーテル燐酸塩、ロジン酸石鹸、ヒマシ油硫酸エステル塩、ラウリルアルコール硫酸エステル塩、アルキルフェノール型燐酸エステル、ナフタレンスルホン酸塩ホルマリン縮合物、アルキル型燐酸エステル、アルキルアリルスルホン塩酸、ジエチルスルホ琥珀酸塩、ジエチルヘキシルスルホ琥珀酸塩、ジオクチルスルホ琥珀酸塩等が挙げられる。
【００５４】
カチオン界面活性剤としては、例えば、２−ビニルピリジン誘導体、ポリ−４−ビニルピリジン誘導体等が挙げられる。
【００５５】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００５６】
ノニオン界面活性剤としては、例えば、次のようなものが挙げられる。
ポリオキシエチレンノニルフェニルエーテル、ポリオキシエチレンオクチルフェニルエーテル、ポリオキシエチレンドデシルフェニルエーテル、ポリオキシエチレンラウリルエーテル、ポリオキシエチレンオレイルエーテル、ポリオキシエチレンアルキルエーテル、ポリオキシアリルキルアルキルエーテル等のエーテル系界面活性剤；
ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系界面活性剤；
２，４，７，９−テトラメチル−５−デシン−４，７−ジオール、３，６−ジメチル−４−オクチン−３，６−ジオール、３，５−ジメチル−１−ヘキシン−３−オール等のアセチレングリコール系界面活性剤等が例示される。
【００５７】
（浸透剤）
前記浸透剤としては、炭素数８〜１１のポリオール化合物および炭素数８〜１１のグリコールエーテル化合物のいずれかを含有することが好ましい。
前記浸透剤は、前記湿潤剤とは別なものであり、前記湿潤剤よりも湿潤性が比較的少ないので、「非湿潤剤性である媒質」ということができる。これら非湿潤剤性である浸透剤は、２５℃の水中において０．２〜５．０重量％の間の溶解度を有するものが好ましい。
これらの中でも、２−エチル−１，３−ヘキサンジオール［溶解度：４．２重量％（２５℃）］、２，２，４−トリメチル−１，３−ペンタンジオール［溶解度：２．０重量％（２５℃）］が特に好ましい。
その他のポリオール化合物として、脂肪族ジオールとしては、例えば、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオールなどが挙げられる。
【００５８】
その他の併用できる浸透剤としては、インク中に溶解し、所望の物性に調整できるものであれば特に制限はなく、目的に応じて適宜選択することができるが、例えば、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等の多価アルコールのアルキル及びアリールエーテル類、エタノール等の低級アルコール類、などが挙げられる。
【００５９】
前記浸透剤の前記インクジェット用インクにおける含有量は、０．１〜４．０重量％が好ましい。前記含有量が、０．１重量％未満であると、速乾性が得られず滲んだ画像となることがあり、４．０重量％を超えると、着色剤の分散安定性が損なわれ、ノズルが目詰まりしやすくなったり、また記録用メディア（記録媒体）への浸透性が必要以上に高くなったり、画像濃度の低下や裏抜けが発生したりすることがある。
【００６０】
（ｐＨ調整剤）
前記ｐＨ調整剤としては、調合されるインクジェット用インクに悪影響を及ぼさずにｐＨを８．５〜１１、好ましくはｐＨを９〜１１に調整できるものであれば特に制限はなく、目的に応じて適宜選択することができるが、例えば、アルコールアミン類、アルカリ金属元素の水酸化物、アンモニウムの水酸化物、ホスホニウム水酸化物、アルカリ金属の炭酸塩、などが挙げられる。前記ｐＨが８．５未満および１１を超えるとインクジェットのヘッドやインク供給ユニットを溶かし出す量が大きく、インクの変質や漏洩、吐出不良などの不具合が生じることがある。８．５未満の時には、インク保管中にインクｐＨが低下して高分子微粒子が粒子径の増大により凝集することがある。
前記ｐＨは、例えば、ｐＨメータＨＭ−３０Ｒ（ＴＯＡ−ＤＫＫ社製）により測定することができる。
【００６１】
前記アルコールアミン類としては、例えば、ジエタノールアミン、トリエタノールアミン、２−アミノ−２−エチル−１，３プロパンジオール等が挙げられる。前記アルカリ金属元素の水酸化物としては、例えば、水酸化リチウム、水酸化ナトリウム、水酸化カリウムなどが挙げられる。前記アンモニウムの水酸化物としては、例えば、水酸化アンモニウム、第４級アンモニウム水酸化物、第４級ホスホニウム水酸化物などが挙げられる。前記アルカリ金属の炭酸塩としては、例えば、炭酸リチウム、炭酸ナトリウム、炭酸カリウム等が挙げられる。
【００６２】
（水分散性樹脂）
前記水分散性樹脂としては、造膜性（画像形成性）に優れ、かつ高撥水性、高耐水性、高耐候性を備えて、高耐水性で高画像濃度（高発色性）の画像記録に有用である。
前記水分散性樹脂の具体例としては、縮合系合成樹脂、付加系合成樹脂、天然高分子化合物などが挙げられる。
前記縮合系合成樹脂としては、例えば、ポリエステル樹脂、ポリウレタン樹脂、ポリエポキシ樹脂、ポリアミド樹脂、ポリエーテル樹脂、ポリ（メタ）アクリル樹脂、アクリル−シリコーン樹脂、フッ素系樹脂などが挙げられる。前記付加系合成樹脂としては、例えば、ポリオレフィン樹脂、ポリスチレン系樹脂、ポリビニルアルコール系樹脂、ポリビニルエステル系樹脂、ポリアクリル酸系樹脂、不飽和カルボン酸系樹脂などが挙げられる。前記天然高分子化合物としては、例えば、セルロース類、ロジン類、天然ゴムなどが挙げられる。
この中でも、特にポリウレタン樹脂微粒子、アクリル−シリコーン樹脂微粒子およびフッ素系樹脂微粒子が好ましい。
【００６３】
前記水分散性樹脂の体積平均粒子径（Ｄ５０）は、分散液の粘度と関係しており、組成が同じものでは粒径が小さくなるほど同一固形分での粘度が大きくなる。インクが過剰な高粘度にならないためにも水分散性樹脂の体積平均粒子径（Ｄ５０）は５０ｎｍ以上であることが好ましい。また、粒径が数十μｍになるとインクジェットヘッドのノズル口より大きくなるため使用できない。ノズル口より小さくとも粒子径の大きな粒子がインク中に存在すると吐出安定性を悪化させる。そこで、インク吐出安定性を阻害させないために体積平均粒子径（Ｄ５０）は２００ｎｍ以下がより好ましい。
ここで、前記水分散性樹脂の体積平均粒子径（Ｄ５０）は、２３℃、５５％ＲＨの環境下において、日機装株式会社製マイクロトラックＵＰＡで動的光散乱法により測定したものである。
【００６４】
また、前記水分散性樹脂は、前記水分散着色剤を紙面に定着させる働きを有し、常温で被膜化して色材の定着性を向上させることが好ましい。そのため、前記水分散性樹脂の最低造膜温度（ＭＦＴ）は３０℃以下であることが好ましい。
また、前記水分散性樹脂のガラス転移温度が−４０℃以下になると樹脂皮膜の粘稠性が強くなり印字物にタックが生じるため、ガラス転移温度が−３０℃以上の水分散性樹脂であることが好ましい。 前記水分散性樹脂の前記インクジェット用インクにおける含有量は、固形分で１〜１５重量％が好ましく、２〜７重量％がより好ましい。
【００６５】
（防腐防黴剤）
前記防腐防黴剤としては、例えば、デヒドロ酢酸ナトリウム、ソルビン酸ナトリウム、２−ピリジンチオール−１−オキサイドナトリウム、安息香酸ナトリウム、ペンタクロロフェノールナトリウム、等が挙げられる。
【００６６】
（キレート試薬）
前記キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【００６７】
（防錆剤）
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。
【００６８】
（酸化防止剤）
前記酸化防止剤としては、例えば、フェノール系酸化防止剤（ヒンダードフェノール系酸化防止剤を含む）、アミン系酸化防止剤、硫黄系酸化防止剤、リン系酸化防止剤、などが挙げられる。
【００６９】
（紫外線吸収剤）
前記紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、などが挙げられる。
【００７０】
（インクジェット用インク製造方法）
本実施形態のインクジェット用インクは、水、湿潤剤、着色剤、及びＨの低下に伴って凝集増粘が起こる共重合体、更に必要に応じて他の成分を水性媒体中に分散又は溶解し、更に必要に応じて攪拌混合して製造する。
なお、ｐＨの低下に伴って凝集増粘が起こる共重合体とは前述のとおり、前記式（１）で表されるモノマーと、前記一般式（２）で表されるモノマーとの共重合体である。
前記分散は、例えば、サンドミル、ホモジナイザー、ボールミル、ペイントシャイカー、超音波分散機等により行うことができ、攪拌混合は通常の攪拌羽を用いた攪拌機、マグネチックスターラー、高速の分散機等で行うことができる。
【００７１】
本発明のインクジェット用インクの物性としては、特に制限はなく、目的に応じて適宜選択することができ、例えば、粘度、表面張力等が以下の範囲であることが好ましい。
前記インクジェット用インクの２５℃での粘度は３ｍＰａ・ｓ〜２０ｍＰａ・ｓが好ましい。前記インク粘度が３ｍＰａ・ｓ以上とすることによって、印字濃度や文字品位を向上させる効果が得られる。一方、インク粘度を２０ｍＰａ・ｓ以下に抑えることで、吐出性を確保することができる。
前記粘度は、例えば、粘度計（ＲＬ−５５０、東機産業株式会社製）を使用して、２５℃で測定することができる。
前記インクジェット用インクの表面張力としては、２５℃で、４０ｍＮ／ｍ以下が好ましい。前記表面張力が、４０ｍＮ／ｍを超えると、記録用メディア上のインクのレベリングが起こり難く、乾燥時間の長時間化を招くことがある。
【００７２】
（インクカートリッジ）
本発明のインクカートリッジは、本発明のインクジェット記録用インクを容器中に収容するものであり、更に必要に応じて適宜選択したその他の部材を構成することもできる。
前記容器としては、その形状、構造、大きさ、材質に特に制限無く、目的に応じて適宜選択できる。例として、アルミニウムラミネートフィルム、樹脂フィルムなどで形成されたインク袋を少なくとも有するものなどが好適に挙げられる。
【００７３】
本発明のインクカートリッジの一態様について、図１および図２を参照して説明する。図１は本発明のインクカートリッジの一例を説明するための概略平面図である。図２は図１のインクカートリッジのケース（外装）を含めた概略平面図である。
【００７４】
インクカートリッジ２００は、図１に示すように、インク注入口２４２からインク袋２４１内に充填され、排気した後、該インク注入口２４２は融着により閉じられる。使用時には、ゴム部材からなるインク排出口２４３に装置本体の針を刺して装置に供給される。インク袋２４１は、透気性のないアルミニウムラミネートフィルム等の包装部材により形成されている。このインク袋２４１は、図２に示すように、通常、プラスチックス製のカートリッジケース２４４内に収容され、各種インクジェット記録装置に着脱可能に装着して用いられるようになっている。
【００７５】
（インクジェット記録装置及びインクジェット記録方法）
本発明のインクジェット記録装置は、インク飛翔手段を少なくとも有してなり、更に必要に応じて適宜選択したその他の手段、例えば刺激発生手段、制御手段等を有してなる。
本発明のインクジェット記録方法は、インク飛翔工程を少なくとも含み、更に必要に応じて適宜選択したその他の工程、例えば刺激発生工程、制御工程等を含む。
本発明のインクジェット記録方法は、本発明のインクジェット記録装置により好適に実施することができ、前記インク飛翔工程は前記インク飛翔手段により好適に行うことができる。また、前記その他の工程は、前記その他の手段により好適に行うことができる。
【００７６】
前記インク飛翔工程は、前記本発明のインクジェット用インクに、刺激を印加し、該インクジェット用インクを飛翔させて画像を形成する工程である。
前記インク飛翔手段は、前記本発明のインクジェット用インクに、刺激を印加し、該インクジェット用インクを飛翔させて画像を形成する手段である。該インク飛翔手段としては、特に制限はなく、例えば、インク吐出用の各種のノズル、などが挙げられる。
【００７７】
前記刺激は、例えば、前記刺激発生手段により発生させることができ、該刺激としては、特に制限はなく、目的に応じて適宜選択することができ、熱（温度）、圧力、振動、光、などが挙げられる。これらは、１種単独で使用してもよいし、２種以上を併用してもよい。これらの中でも、熱、圧力が好適に挙げられる。なお、前記刺激発生手段としては、例えば、過熱装置、加圧装置、圧電素子、振動発生装置、超音波発振器、ライトなどが挙げられる。具体的には、圧電素子などの圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ、などが挙げられる。
【００７８】
前記インクの飛翔の態様としては、特に制限はなく、前記刺激の種類等応じて異なり、例えば、前記刺激が「熱」の場合、記録ヘッド内の前記インクに対し、記録信号に対応した熱エネルギーを例えばサーマルヘッド等を用いて付与し、該熱エネルギーにより前記インクに気泡を発生させ、該気泡の圧力により、該記録ヘッドのノズル孔から該インクを液滴として吐出噴射させる方法、などが挙げられる。また、前記刺激が「圧力」の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔から該インクを液滴として吐出噴射させる方法、などが挙げられる。
【００７９】
なお、前記制御手段としては、前記各手段の動きを制御することができる限り特に制限はなく、目的に応じて適宜選択することができ、例えば、シークエンサー、コンピュータ等の機器が挙げられる。
【００８０】
ここで、本発明のインクジェット記録装置により本発明のインクジェット記録方法を実施する一の態様について、図面を参照しながら説明する。
図３は、本発明のシリアル型インクジェット記録装置の一例を示す斜視図である。
図３に示すインクジェット記録装置は、装置本体１０１と、装置本体１０１に装着した用紙を装填するための給紙トレイ１０２と、装置本体１０１に装着され画像が記録（形成）された用紙をストックするための排紙トレイ１０３と、装置本体１０１の前面１１２の一端部側には、前面１１２から前方側に突き出し、上カバー１１１よりも低くなったインクカートリッジ装填部１０４とを有する。インクカートリッジ装填部１０４の上面には、操作キーや表示器などの操作部１０５が配置されている。インクカートリッジ装填部１０４は、インクカートリッジ２００の脱着を行うための開閉可能な前カバー１１５を有している。
【００８１】
装置本体１０１内には、図４および図５（図３に示すインクジェット記録装置における一部拡大断面図）に示すように、図示を省略している左右の側板に横架したガイド部材であるガイドロッド１３１とステー１３２とでキャリッジ１３３を主走査方向に摺動自在に保持し、主走査モータによって図５に示すように矢示方向に移動走査する。
【００８２】
キャリッジ１３３には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド１３４を複数のインク吐出口を主走査方向と交叉する方向に配列し、インク滴吐出方向を下方に向けて装着している。
記録ヘッド１３４を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどインクを吐出するためのエネルギー発生手段として備えたものなどを使用できる。また、キャリッジ１３３には、記録ヘッド１３４に各色のインクを供給するための各色のサブタンク１３５を搭載している。サブタンク１３５には、図示しないインク供給チューブを介して、インクカートリッジ装填部１０４に装填された本発明のインクカートリッジ２００から前記インクが供給されて補充される。
【００８３】
一方、給紙トレイ１０３の用紙積載部（圧板）１４１上に積載した用紙１４２を給紙するための給紙部として、用紙積載部１４１から用紙１４２を１枚ずつ分離給送する半月コロ（給紙コロ１４３）、及び給紙コロ１４３に対向し、摩擦係数の大きな材質からなる分離パッド１４４を備え、この分離パッド１４４は給紙コロ１４３側に付勢されている。
この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンタローラ１５２と、略鉛直上方に送られる用紙１４２を略９０°方向転換させて搬送ベルト１５１上に倣わせるための搬送ガイド１５３と、押さえ部材１５４で搬送ベルト１５１側に付勢された先端加圧コロ１５５とが備えられる。
【００８４】
また、搬送ベルト１５１表面を帯電させるための帯電手段である帯電ローラ１５６が備えられている。搬送ベルト１５１は、無端状ベルトであり、搬送ローラ１５７とテンションローラ１５８との間に張架されて、ベルト搬送方向に周回可能である。この搬送ベルト１５１は、例えば、抵抗制御を行っていない厚さ４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト１５１の裏側には、記録ヘッド１３４による印写領域に対応してガイド部材１６１が配置されている。
なお、記録ヘッド１３４で記録された用紙１４２を排紙するための排紙部として、搬送ベルト１５１から用紙１４２を分離するための分離爪１７１と、排紙ローラ１７２及び排紙コロ１７３とが備えられており、排紙ローラ１７２の下方に排紙トレイ１０３が配されている。
【００８５】
装置本体１０１の背面部には、両面給紙ユニット１８１が着脱自在に装着されている。
両面給紙ユニット１８１は、搬送ベルト１５１の逆方向回転で戻される用紙１４２を取り込んで反転させて再度カウンタローラ１５２と搬送ベルト１５１との間に給紙する。なお、両面給紙ユニット１８１の上面には手差し給紙部１８２が設けられている。
【００８６】
このインクジェット記録装置においては、給紙部から用紙１４２が１枚ずつ分離給紙され、略鉛直上方に給紙された用紙１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。このとき、帯電ローラ１５６によって搬送ベルト１５７が帯電されており、用紙１４２は、搬送ベルト１５１に静電吸着されて搬送される。そこで、キャリッジ１３３を移動させながら画像信号に応じて記録ヘッド１３４を駆動することにより、停止している用紙１４２にインク滴を吐出して１行分を記録し、用紙１４２を所定量搬送後、次行の記録を行う。
【００８７】
記録終了信号又は用紙１４２の後端が記録領域に到達した信号を受けることにより、記録動作を終了して、用紙１４２を排紙トレイ１０３に排紙する。そして、サブタンク１３５内のインクの残量ニアーエンドが検知されると、インクカートリッジ２００から所要量のインクがサブタンク１３５に補給される。
【００８８】
このインクジェット記録装置においては、本発明のインクカートリッジ２０１中のインクを使い切ったときには、インクカートリッジ２００における筐体を分解して内部のインク袋だけを交換することができる。また、インクカートリッジ２００は、縦置きで前面装填構成としても、安定したインクの供給を行うことができる。したがって、装置本体１０１の上方が塞がって設置されているような場合、例えば、ラック内に収納したりする場合、あるいは装置本体１０１の上面に物が置かれているような場合でも、インクカートリッジ２００の交換を容易に行うことができる。
なお、キャリッジが走査するシリアル型（シャトル型）インクジェット記録装置に適用した例で説明したが、ライン型ヘッドを備えたライン型インクジェット記録装置にも同様に適用することができる。
【００８９】
本発明のインクジェット記録装置は、インクジェット記録方式による各種記録に適用することができ、例えば、インクジェット記録用プリンタ、ファクシミリ装置、複写装置、プリンタ／ファックス／コピア複合機、などに特に好適に適用することができる。
【００９０】
（インク記録物）
本発明のインクジェット記録方法により記録されたインク記録物は、本発明のインク記録物である。すなわち、本発明のインク記録物は、本発明のインクジェット記録用インクにより記録された画像を記録媒体（記録メディア）上に有してなる。
前記記録メディアとしては、特に制限はなく、目的に応じて適宜選択することができるが、例えば、普通紙、印刷用塗工紙、光沢紙、特殊紙、布、フィルム、ＯＨＰシート、などが挙げられる。これらは、１種単独で使用してもよいし、２種以上を併用してもよい。これらの中でも、普通紙および印刷用塗工紙の少なくともいずれかが好ましい。前記普通紙は安価である点で有利である。また、前記印刷用塗工紙は光沢紙に比べ比較的安価でしかも平滑な光沢ある画像を与える点で有利である。しかし、乾燥性が悪く一般にインクジェット用には使用困難であったが、本発明のインクにより乾燥性が向上し使用可能となった。
本発明のインク記録物は、高画質で滲みがなく、経時安定性に優れ、各種の印字乃至画像の記録された資料等として各種用途に好適に使用することができる。
【実施例】
【００９１】
以下、本発明を実施例および比較例によりさらに説明するが、本発明はこれらの例に限定されるものではない。なお、例中で用いられた％は重量基準である。
【００９２】
＜実施例＞
（化合物Ａの作成）
四口フラスコに温度計、攪拌機、還流冷却機を設置し、水５００ｇ及び過硫酸アンモニウム１５ｇを仕込み、８０〜９０℃の加熱条件下で、スチレン１００ｇ、マレイン酸（Ｎ、Ｎ−ジメチルプロピレンジアミンモノアミド）１００ｇを、それぞれ攪拌しながらゆっくり滴下した。スチレン、マレイン酸（Ｎ、Ｎ−ジメチルプロピレンジアミンモノアミド）の比（％）は、５０：５０である。
続いて４時間反応させた後、冷却し、ＮａＯＨを用いて中和し、さらに蒸留水を加えて固形分を２０％に調整して、スチレン−マレイン酸（Ｎ，Ｎ−ジメチルプロピレンジアミンモノアミド）共重合体Ｎａ塩（化合物Ａ）の水溶液を得た。
【００９３】
（化合物Ｂの作成）
化合物Ａの作成におけるスチレン、マレイン酸（Ｎ，Ｎ−ジメチルプロピレンジアミンモノアミド）の比（重量％）を、６７：３３に変えた点以外は化合物Ａの作成と同様にして化合物Ｂを得た。
【００９４】
（化合物Ｃの作成）
化合物Ａの作成におけるスチレン、マレイン酸（Ｎ，Ｎ−ジメチルプロピレンジアミンモノアミド）の比（重量％）を、７５：２５に変えた点以外は化合物Ａの作成と同様にして化合物Ｃを得た。
【００９５】
（化合物Ｄの作成）
化合物Ｃの作成におけるマレイン酸（Ｎ，Ｎ−ジメチルプロピレンジアミンモノアミド）をマレイン酸（Ｎ、Ｎ−ジブチルプロピレンジアミンモノアミド）に変えた点以外は化合物Ｃの作成と同様にして化合物Ｄを得た。
【００９６】
（化合物Ｅの作成）
化合物Ｃの作成におけるＮａＯＨをＫＯＨに変えた点以外は、化合物Ｃの作成と同様にして化合物Ｅを得た。
【００９７】
（化合物Ｆの作成）
化合物Ｃの作成におけるＮａＯＨをトリエタノールアミンに変えた点以外は、化合物Ｃの作成と同様にして化合物Ｆを得た。
【００９８】
（化合物Ｇの作成）
化合物Ｄの作成におけるＮａＯＨをトリエタノールアミンに変えた点以外は、化合物Ｄの作成と同様にして化合物Ｇを得た。
【００９９】
（化合物Ｈの作成）
化合物Ｂの作成における中和剤の量を変えて中和率を８５％にした他は、化合物Ｂの作成と同様にして化合物Ｈを得た。
【０１００】
＜顔料分散液の調整＞
（調整例１）：顔料分散液Ａ
下記処方（１）にて、下記カーボンブラック顔料、共重合体および純水の混合物をプレミックスした後、ディスクタイプのビーズミル（シンマルエンタープライゼス社ＫＤＬ型、メディア：直径０．１ｍｍのジルコニアボール使用）で周速１０ｍ/ｓで１０分間循環分散してブラック顔料分散液を得た。
【０１０１】
処方（１）
・カーボンブラック顔料  ＮＩＰＥＸ１５０          ２０重量部
（ｄｅｇｕｓｓａ社製：ガスブラック）
・化合物Ａの水溶液（固形分  １２．５重量％）      ６４重量部
・純水                                            １６重量部
【０１０２】
（調整例２〜１０）：顔料分散液Ｂ〜Ｈ
調整例１の化合物Ａの水溶液を化合物Ｂ〜Ｈの水溶液に変えた点以外は調整例１と同様にして顔料分散液Ｂ〜Ｈを得た。
【０１０３】
（調整例１１）：シアン顔料分散液
調整例１のカーボンブラック顔料をピグメントブルー１５：３に変えた点以外は調整例１と同様にしてシアン顔料分散液を得た。
【０１０４】
（調整例１２）：マゼンタ顔料分散液
調整例１のカーボンブラック顔料をピグメントレッド１２２に変えた点以外は調整例１と同様にしてマゼンタ顔料分散液を得た。
【０１０５】
（調整例１３）：イエロー顔料分散液
調整例１のカーボンブラック顔料をピグメントイエロー７４に変えた点以外は調整例１と同様にしてイエロー顔料分散液を得た。
【０１０６】
＜比較例＞
（化合物Ｉの作成）
化合物Ａの作成におけるスチレン、マレイン酸（Ｎ，Ｎ−ジメチルプロピレンジアミンモノアミド）をスチレン、アクリル酸に変え、スチレン、アクリル酸の重量比率を４３：５７とした点以外は、化合物Ｄの作成と同様にして化合物Ｉを得た。
【０１０７】
（化合物Ｊの作成）
化合物Ｃの作成におけるスチレン、マレイン酸（Ｎ，Ｎ−ジメチルプロピレンジアミンモノアミド）をスチレン、マレイン酸に変え、スチレン、マレイン酸の重量比率を４３：５７とした点以外は、化合物Ｄの作成と同様にして化合物Ｉを得た。
【０１０８】
＜顔料分散液の調整＞
（比較調整例１）：顔料分散液Ｉ
調整例１の化合物Ａの水溶液を化合物Ｉの水溶液に変えた点以外は調整例１と同様にして顔料分散液Ｉを得た。
【０１０９】
（比較調整例２）：顔料分散液Ｊ
調整例１の化合物Ａの水溶液を化合物Ｊの水溶液に変えた点以外は調整例１と同様にして顔料分散液Ｊを得た。
【０１１０】
（比較調整例３）：顔料分散液Ｋ
調整例１の化合物Ａの水溶液をナフタレンスルホン酸ホルマリン縮合物の水溶液に変えた以外は調整例１と同様にして顔料分散液Ｋを得た。
【０１１１】
［実施例１〜１１、比較例１〜３］
＜インクジェット用インクの製造方法＞
下記処方の材料を３０分間混合攪拌し、インクを作成した。
【０１１２】
（実施例１）
・調整例１の顔料分散液Ａ（顔料濃度２０％）                        ４０．０重量部
・グリセリン                                                        ５．５重量部
・１，３−ブタンジオール                                          １６．５重量部
・２−エチル−１，３−ヘキサンジオール                              ２．０重量部
・フッ素系界面活性剤（固形分４０％）                                ２．５重量部
（ＤｕＰｏｎｔ社製：Ｚｏｎｙｌ  ＦＳ−３００）
・フルオロエチレン／ビニルエーテル交互共重合体（固形分５０％）      ６．０重量部
（旭硝子社製：ルミフロンＦＥ４３００、平均粒子径１５０ｎｍ、
ＭＦＴ３０℃以下）
・２−アミノ−２−エチル−１，３−プロパンジオール水溶液            １．５重量部
（固形分４０％）
・純水                                                            ２６．０重量部
【０１１３】
（実施例２〜８）
実施例１において、顔料分散液Ａを顔料分散液Ｂ〜Ｈに変えた点以外は同様にして実施例２〜８のインクを得た。
【０１１４】
（実施例９）
実施例３において、顔料分散液Ａをシアン顔料分散液変え、シアン顔料分散液を３３．０重量部とし、純水を３３．０重量部とした点以外は同様にして実施例９のインクを得た。
【０１１５】
（実施例１０）
実施例３において、顔料分散液Ａをシアン顔料分散液変え、マゼンタ顔料分散液を３３．０重量部とし、純水を３３．０重量部とした点以外は同様にして実施例１０のインクを得た。
【０１１６】
（実施例１１）
実施例３において、顔料分散液Ａをシアン顔料分散液変え、イエロー顔料分散液を３３．０重量部とし、純水を３３．０重量部とした点以外は同様にして実施例１１のインクを得た。
【０１１７】
（比較例１〜３）
実施例１のインクＡの顔料分散液Ａを顔料分散液Ｉ〜Ｋに変えた点以外は同様にして比較例１〜３のインクを得た。
【０１１８】
次に、以下に示す評価方法にて、実施例１〜１０および比較例１〜３の各インクジェット用インクを評価した。結果を下記表１示す。
【０１１９】
＜画像濃度＞
２３℃５０％ＲＨ環境下で、インクジェットプリンター（リコー製ＩＰＳｉＯ ＧＸ５０００）に作成したインクを充填し、Ｍｉｃｒｏｓｏｆｔ  Ｗｏｒｄ２０００（Ｍｉｃｒｏｓｏｆｔ社製）にて作成した６４ｐｏｉｎｔ文字「■」の記載のあるチャートをＭｙＰａｐｅｒ（株式会社リコー製）に打ち出し、印字面の「■」部をＸ−Ｒｉｔｅ９３８にて測色し、下記評価基準により判定した。
印字モードはプリンタ添付のドライバで普通紙のユーザー設定より「普通紙−標準はやい」モードを「色補正なし」と改変したモードを使用した。
【０１２０】
〔評価基準〕
◎：ブラック：１．２以上、マゼンタ：０．９５以上、
シアン：０．９５以上、イエロー：０．８以上、
○：ブラック：１．１５以上、マゼンタ：０．９以上、
シアン：０．９以上、イエロー：０．７５以上、
△：ブラック：１．１以上、マゼンタ：０．８５以上、
シアン：０．８５  以上、イエロー：０．７以上、
×：ブラック：１．１未満、マゼンタ：０．８５未満、
シアン：０．８５  未満、イエロー：０．７未満、
【０１２１】
＜インク保存安定性＞
各インクをインクカートリッジに充填して６０℃で２週間保存し、保存前の粘度に対する保存後の粘度の変化を下記基準により評価した。
【０１２２】
［評価基準］
◎：粘度の変化が±５％未満
○：粘度の変化が±５％以上±１０％未満
△：粘度の変化が±１０％以上±３０％未満
×：粘度の変化が３０％以上
【０１２３】
＜インク吐出安定性＞
吐出安定性については、印刷物を印刷した後、プリンタヘッドにキャップした状態でプリンタを５０℃の環境下で１ヶ月放置した。放置後のプリンタの吐出状態が初期の吐出状態に回復するか否かを下記のクリーニング動作回数によって、下記評価基準に従い評価した。
【０１２４】
○：クリーニング無しで印刷できた。
△：１〜５回の動作により回復した。
×：６回以上の動作によっても回復がみられなかった。
【０１２５】
なお、以上の３項目の評価はいずれも、◎、○が合格、△、×が不合格である。
【０１２６】
【表１】
2014058587.tif 000009
【０１２７】
（実施例の内容）
実施例１〜３は、本発明のスチレン、マレイン酸（Ｎ、Ｎ−ジメチルプロピレンジアミンモノアミド）の比率を変えたもので塩はＮａを使用し、カーボンブラック顔料を用いたもの。
実施例４は、マレイン酸アミド化合物のアルキル基をブチルに変えたもの。
実施例５〜７は、塩をＫまたはトリエタノールアミンに変更したもの。
実施例８は、実施例２の中和率を１００％から８５％に変えたもの。
実施例９、１０、１１は、それぞれシアン顔料分散液、マゼンタ顔料分散液、イエロー顔料分散液を使用したもの。
【０１２８】
上記評価結果から、少なくとも前記式（１）で表されるモノマーと、前記一般式（２）で表されるモノマーとの共重合体をインク組成分として含有する本発明のインクでは、いずれも画像濃度、インク保存安定性、インク吐出安定性が優れており、実用において問題となる特性は見られない。
例えば、実施例１〜８と比較例１〜３との比較で、本発明のインクは、画像濃度が高く保存安定性、吐出安定性が同等以上であることが分かる。
また、実施例３と４との比較、及び実施例６と７との比較から、アルキルとしてメチル基が保存安定性で優れていることが分かる。
実施例５〜７より塩の種類を変えても同等の効果があることが分かる。
更に、実施例９〜１１より、本発明の共重合体をカラー顔料に使用してもカーボンブラックと同様の効果があることが分かる。
本発明のインクでは、ｐＨ低下により水不溶化による凝集増粘の効果により、各色インクで、画像濃度が明らかに優れ、インク保存安定性及びインク吐出安定性について同等以上であることが分かる。
【０１２９】
すなわち、本発明は、インクの保存安定性が良好で、しかも乾燥性が良好であり普通紙や印刷用塗工紙で高い画像濃度が得られ、記録ヘッドからのインクの吐出安定性が良好で、かつノズル周辺にインク固着がないため、インクジェット記録方式による各種記録に適用することができる。本発明のインク記録物は、高画質で滲みがなく、経時安定性に優れ、各種の印字乃至画像の記録された資料等として各種用途に好適に使用できる。インクジェット記録方式による記録装置としては、例えば、インクジェット記録用プリンタ、ファクシミリ装置、複写装置、プリンタ／ファックス／コピア複合機などが適用できる。
【符号の説明】
【０１３０】
１０１  装置本体
１０２  給紙トレイ
１０３  排紙トレイ
１０４  インクカートリッジ装填部
１０５  操作部
１１１  上カバー
１１２  前面
１１５  前カバー
１３１  ガイドロッド
１３２  ステー
１３３  キャリッジ
１３４  記録ヘッド
１３５  サブタンク
１４１  用紙載置部
１４２  用紙
１４３  給紙コロ
１４４  分離パッド
１４５  ガイド
１５１  搬送ベルト
１５２  再度カウンタローラ
１５３  搬送ガイド
１５４  押さえ部材
１５５  先端加圧コロ
１５６  帯電ローラ
１５７  搬送ローラ
１５８  デンションローラ
１６１  ガイド部材
１７１  分離爪
１７２  排紙ローラ
１７３  排紙コロ
１８１  両面給紙ユニット
１８２  手差し給紙部
２００  インクカートリッジ
２４１  インク袋
２４２  インク注入口
２４３  インク排出口
２４４  カートリッジ外装
【先行技術文献】
【特許文献】
【０１３１】
【特許文献１】特表２００６−５０３３１３号公報
【特許文献２】特開２００３−２０２７０８号公報
【図１】
2014058587.tif 000016
【図２】
2014058587.tif 000017
【図３】
2014058587.tif 000018
【図４】
2014058587.tif 000019
【図５】
2014058587.tif 000020